(57)【要約】      （修正有）【課題】トレッド走行面を有する外周トレッドを有する空気入りタイヤの提供。【解決手段】溶液調製及びエマルション調製されたスチレン／ブタジエンエラストマーの独自組合せ、複数のトラクション促進樹脂、及び選択されたカーボンブラックと予備疎水化沈降シリカの特定の組合せを含有する補強フィラーを含有する周方向トレッド組成物を有する空気入りタイヤであり、前記トラクション樹脂が、ポリエステルフタレート樹脂、スチレン／アルファメチルスチレン樹脂、ガムロジン及びクマロンインデン樹脂を含み、前記予備疎水化沈降シリカが、アルコキシ有機メルカプトシラン及びビス（３−トリアルコキシシリル有機）ポリスルフィド（そのポリスルフィド橋中に平均２〜４個の連結硫黄原子を含有する）の少なくとも一つで処理された沈降シリカである外周トレッドを有する空気入りタイヤ。【選択図】なし【特許請求の範囲】
【請求項１】
トレッド走行面を有する外周トレッドを有する空気入りタイヤであって、
前記トレッドは、
１００重量部のゴムあたりの重量部（ｐｈｒ）を基にして、
（Ａ）下記を含む共役ジエン系エラストマー：
（１）２０〜７０ｐｈｒの溶液重合調製スチレン／ブタジエンエラストマー（Ｓ−ＳＢＲ−Ａ）（３５〜４５パーセントの範囲のスチレン含量と、−３０℃〜−５０℃の範囲のＴｇを有する）、
（２）２０〜６０ｐｈｒの溶液重合調製スチレン／ブタジエンエラストマー（Ｓ−ＳＢＲ−Ｂ）（３５〜４５パーセントの範囲のスチレン含量と、−３℃〜−２３℃の範囲のＴｇを有する）、
（３）５〜３０ｐｈｒの水性乳化重合調製スチレン／ブタジエンエラストマー（Ｅ−ＳＢＲ）（３５〜４５パーセントの範囲のスチレン含量と、−３０℃〜−５０℃の範囲のＴｇを有する）、
ここで、前記Ｓ−ＳＢＲ−Ａ、Ｓ−ＳＢＲ−Ｂ及びＥ−ＳＢＲの前記Ｔｇは、互いに少なくとも４℃離れており； 
（Ｂ）８〜３０ｐｈｒの３〜５種類の下記から選ばれる、個々に約０．５〜約１５ｐｈｒの範囲で存在するトラクション促進樹脂：
（１）ポリエステルフタレート樹脂（２０℃〜２６℃の範囲の軟化点を有する）、
（２）スチレン／アルファメチルスチレン樹脂（８０℃〜９０℃の範囲の軟化点を有する）、
（３）ガムロジン（７０℃〜１００℃の範囲、望ましくは８０℃〜９０℃の範囲の軟化点を有する）、
（４）クマロンインデン樹脂（９０℃〜１２０℃の範囲の軟化点を有する）、あるいは、
（５）アルキルフェノールアセチレン樹脂（１３０℃〜１５０℃の範囲の軟化点を有する）；
（Ｃ）５０〜１３０ｐｈｒの、ゴム補強カーボンブラックと予備疎水化沈降シリカを含むゴム補強フィラーであって、前記ゴム補強カーボンブラックを４０〜１００ｐｈｒ含有し、前記ゴム補強カーボンブラック対前記沈降シリカの重量比は少なくとも７０／３０であり、前記予備疎水化沈降シリカはアルコキシ有機メルカプトシラン及びビス（３−トリアルコキシシリル有機）ポリスルフィド（そのポリスルフィド橋中に平均２〜４個の連結硫黄原子を含有する）の少なくとも一つで処理された沈降シリカであるゴム補強フィラー
を含むことを特徴とするゴム組成物である
空気入りタイヤ。
【請求項２】
前記Ｓ−ＳＢＲ−ＡとＳ−ＳＢＲ−Ｂの前記Ｔｇが互いに少なくとも１０℃離れていることを特徴とする、請求項１に記載のタイヤ。
【請求項３】
前記Ｓ−ＳＢＲ−Ａが、ＳＢＲのブタジエン部分を基にして、１０〜２０パーセントの範囲のビニル含量を有し、前記Ｓ−ＳＢＲ−Ｂが、３５〜４５パーセントの範囲のビニル含量を有し、前記Ｅ−ＳＢＲが、１０〜２０パーセントの範囲のビニル含量を有することを特徴とする、請求項１に記載のタイヤ。
【請求項４】
前記トラクション樹脂が、前記ポリエステルフタレート樹脂、スチレン／アルファメチルスチレン樹脂、ガムロジン及びクマロンインデン樹脂を含むことを特徴とする、請求項１に記載のタイヤ。
【請求項５】
前記トラクション樹脂が、さらに前記アルキルフェノールアセチレン樹脂を含むことを特徴とする、請求項４に記載のタイヤ。
【請求項６】
前記ゴム補強カーボンブラックが、１２５〜１５０ｃｃ／１００ｇのＤＢＰ（ジブチルフタレート）吸収値（ＡＳＴＭ  Ｄ２４１４）と共に１９０〜２３０ｇ／ｋｇの範囲のヨウ素値（ＡＳＴＭ  Ｄ１５１０）を有することを特徴とする、請求項１に記載のタイヤ。
【請求項７】
前記予備疎水化沈降シリカが、アルコキシ有機メルカプトシランで処理された沈降シリカであることを特徴とする、請求項１に記載のタイヤ。
【請求項８】
前記予備疎水化沈降シリカが、ビス（３−トリエトキシシリルプロピル）ポリスルフィド（そのポリスルフィド橋中に平均２〜４個の連結硫黄原子を含有する）で処理された沈降シリカであることを特徴とする、請求項１に記載のタイヤ。
【請求項９】
前記トレッドゴム組成物が、さらにビス（３−トリエトキシシリルプロピル）ポリスルフィド（そのポリスルフィド橋中に平均２〜４個の連結硫黄原子を含有する）を含むシリカカップラーを含有することを特徴とする、請求項１に記載のタイヤ。
【請求項１０】
前記トレッドゴム組成物が、さらに予備疎水化沈降シリカではない沈降シリカを含有することを特徴とする、請求項１に記載のタイヤ。
【請求項１１】
前記トレッドゴム組成物が、さらにビス（３−トリエトキシシリルプロピル）ポリスルフィド（そのポリスルフィド橋中に平均２〜４個の連結硫黄原子を含有する）を含むシリカカップラーを含有することを特徴とする、請求項１０に記載のタイヤ。
【請求項１２】
前記トレッドゴム組成物に関し、
（Ａ）前記トラクション樹脂が、前記ポリエステルフタレート樹脂、スチレン／アルファメチルスチレン樹脂、ガムロジン及びクマロンインデン樹脂を含み、
（Ｂ）前記ゴム補強カーボンブラックが、１２５〜１５０ｃｃ／１００ｇのＤＢＰ（ジブチルフタレート）吸収値（ＡＳＴＭ  Ｄ２４１４）と共に１９０〜２３０ｇ／ｋｇの範囲のヨウ素値（ＡＳＴＭ  Ｄ１５１０）を有し、そして
（Ｃ）前記予備疎水化沈降シリカが、アルコキシ有機メルカプトシランで処理された沈降シリカであることを特徴とする、請求項１に記載のタイヤ。
【請求項１３】
前記トラクション樹脂が、さらに前記アルキルフェノールアセチレン樹脂を含むことを特徴とする、請求項１２に記載のタイヤ。
【請求項１４】
前記トレッドゴム組成物に関し、
（Ａ）前記トラクション樹脂が、前記ポリエステルフタレート樹脂、スチレン／アルファメチルスチレン樹脂、ガムロジン及びクマロンインデン樹脂を含み、
（Ｂ）前記ゴム補強カーボンブラックが、１２５〜１５０ｃｃ／１００ｇのＤＢＰ（ジブチルフタレート）吸収値（ＡＳＴＭ  Ｄ２４１４）と共に１９０〜２３０ｇ／ｋｇの範囲のヨウ素値（ＡＳＴＭ  Ｄ１５１０）を有し、
（Ｃ）前記予備疎水化沈降シリカが、アルコキシ有機メルカプトシランで処理された沈降シリカであり、そして
（Ｄ）前記ゴム組成物が、さらにビス（３−トリエトキシシリルプロピル）ポリスルフィド（そのポリスルフィド橋中に平均２〜４個の連結硫黄原子を含有する）を含むシリカカップラーを含有することを特徴とする、請求項１に記載のタイヤ。
【請求項１５】
前記トラクション樹脂が、さらに前記アルキルフェノールアセチレン樹脂を含むことを特徴とする、請求項１４に記載のタイヤ。
【請求項１６】
前記トレッドゴム組成物に関し、
（Ａ）前記トラクション樹脂が、前記ポリエステルフタレート樹脂、スチレン／アルファメチルスチレン樹脂、ガムロジン及びクマロンインデン樹脂を含み、
（Ｂ）前記ゴム補強カーボンブラックが、１２５〜１５０ｃｃ／１００ｇのＤＢＰ（ジブチルフタレート）吸収値（ＡＳＴＭ  Ｄ２４１４）と共に１９０〜２３０ｇ／ｋｇの範囲のヨウ素値（ＡＳＴＭ  Ｄ１５１０）を有し、
（Ｃ）前記予備疎水化沈降シリカが、アルコキシ有機メルカプトシランで処理された沈降シリカであり、そして
（Ｄ）前記ゴム組成物が、さらに予備疎水化沈降シリカではない沈降シリカを含有することを特徴とする、請求項１に記載のタイヤ。
【請求項１７】
前記トラクション樹脂が、さらに前記アルキルフェノールアセチレン樹脂を含むことを特徴とする、請求項１６に記載のタイヤ。
【請求項１８】
前記トレッドゴム組成物に関し、
（Ａ）前記トラクション樹脂が、前記ポリエステルフタレート樹脂、スチレン／アルファメチルスチレン樹脂、ガムロジン及びクマロンインデン樹脂を含み、
（Ｂ）前記ゴム補強カーボンブラックが、１２５〜１５０ｃｃ／１００ｇのＤＢＰ（ジブチルフタレート）吸収値（ＡＳＴＭ  Ｄ２４１４）と共に１９０〜２３０ｇ／ｋｇの範囲のヨウ素値（ＡＳＴＭ  Ｄ１５１０）を有し、
（Ｃ）前記予備疎水化沈降シリカが、アルコキシ有機メルカプトシランで処理された沈降シリカであり、
（Ｄ）前記ゴム組成物が、さらにビス（３−トリエトキシシリルプロピル）ポリスルフィド（そのポリスルフィド橋中に平均２〜４個の連結硫黄原子を含有する）を含むシリカカップラーを含有し、そして
（Ｅ）前記ゴム組成物が、さらに予備疎水化沈降シリカではない沈降シリカを含有することを特徴とする、請求項１に記載のタイヤ。
【請求項１９】
前記トラクション樹脂が、さらに前記アルキルフェノールアセチレン樹脂を含むことを特徴とする、請求項１８に記載のタイヤ。
【請求項２０】
前記Ｓ−ＳＢＲ−ＡとＳ−ＳＢＲ−Ｂの前記Ｔｇが互いに少なくとも１０℃離れていることを特徴とする、請求項１２に記載のタイヤ。
【発明の詳細な説明】
【技術分野】
【０００１】
本発明は、溶液調製及びエマルション調製されたスチレン／ブタジエンエラストマーの独自組合せ、複数のトラクション促進樹脂、及び選択されたカーボンブラックと予備疎水化沈降シリカの特定の組合せを含有する補強フィラーネットワークを含有する周方向トレッド組成物を有する空気入りタイヤに関する。
【背景技術】
【０００２】
超高性能空気入りゴムタイヤは、典型的には、主たるトラクション要件はドライトラクションに向けられつつ、ウェットトラクションもなお維持しているという点において、トラクションに対する要求が非常に独特なゴムトレッドを含有する。この課題はしばしば他の問題も提起する。例えば、そのためのトレッドゴム組成物は、タイヤ使用中の内部発熱が大きく、随伴してタイヤの運転温度も高くなるので、タイヤの耐久性の低下を招きうるといった問題である。そのような内部発熱の増大は、一般に、高Ｔｇ（高いガラス転移温度）エラストマーの包含によるトレッドゴム組成物のヒステリシス増大の促進である。トレッドトラクションの達成を助けるために高Ｔｇエラストマーがトレッドゴム組成物に使用される場合、そのような高Ｔｇエラストマーの使用は比較的高Ｔｇのトレッドゴム組成物を創出することがあり、そのような組成物は、トレッド溝のゴムを含むトレッドの表面亀裂をもたらすことがある。
【０００３】
さらに、そのようなトレッドゴム組成物は、一定範囲のトレッド温度にわたってトレッドトラクションを促進するのに役立つ一種類又は複数種類のトラクション促進樹脂を含有しうる。
【０００４】
そのような超高性能タイヤの重要な課題は、高Ｔｇエラストマーの使用を通じてトレッドのドライトラクションを促進しながらウェットトラクションも維持し、ゴム組成物のヒステリシスの増大を制限することによって、通常なら増大するトレッドの内部発熱を減弱したゴム組成物を提供することである。
【０００５】
トラクション樹脂含量によるトレッドゴム組成物のトラクション増大は、様々な要因によるであろうが、トラクション樹脂の融点、もしくは軟化点、又はトラクション樹脂の組合せが一般的には重要と考えられている。なぜならば、樹脂は、溶融して軟化すると、相転移とその機械的性質の変化を受けるからである。
【０００６】
本発明では、より広範な運転温度にわたってこのトラクション応答をより良く達成するために、選択的に分散された軟化点を有する樹脂が使用される。低い軟化点（融点）を有する樹脂は、タイヤが静止位置から走り出して車両の運転速度に達する、すなわちトレッドの温度がその静止した周囲温度（例えば２３℃）からより高い運転温度（例えば６５℃）に上昇するであろう場合に望ましいであろう。
【０００７】
従って、トレッドゴム組成物中に比較的高い融点を有する樹脂が存在すると、より高い車両速度に伴うより高いトレッド温度でトレッドトラクションを促進するために望ましいであろうし、より低い軟化点を有する樹脂は、より低いトレッド温度でトレッドトラクションを促進するために望ましいであろう。
【０００８】
樹脂が軟化すると、軟化した樹脂を含有する硬化トレッドゴム組成物は、軟化樹脂の結果としてヒステリシスが大きくなることは明白であるので、ゴム組成物内で内部発熱を起こしやすくなると予測される。つまり、タイヤトレッドがより高い車両速度で走行すると、トレッドゴム組成物は、トレッド内で発生した内部エネルギーを熱に変換する傾向がより大きくなるので、ゴム組成物の顕著な温度上昇とその結果としてより高い車両速度でのトレッドの改良されたトラクション性能がもたらされることになる。
【０００９】
タイヤトレッドトラクションを促進するためにこれまで提案されているトレッドゴム組成物用の樹脂の代表例は、例えば、炭化水素由来合成樹脂、クマロン−インデン樹脂、ロジン、ロジン誘導体、テルペン樹脂及びポリエステルフタレート樹脂で、官能化スチレン／ブタジエンエラストマーと共に使用される。米国特許第８，４５９，３１９号参照。
【００１０】
本発明の重要な側面は、スチレン／ブタジエンエラストマーの組合せとして水性エマルション調製スチレン／ブタジエンゴム（Ｅ−ＳＢＲ）と二元有機溶媒溶液調製スチレン／ブタジエンエラストマー（Ｓ−ＳＢＲｓ）を含む複数のスチレン／ブタジエンエラストマーと一緒になった、選択的に分散された融点又は軟化点の樹脂の組合せの発明的実施である。
【００１１】
本発明のさらなる重要側面は、予備疎水化された沈降シリカ（ゴム組成物に添加する前に予備疎水化された沈降シリカにするために予備処理された沈降シリカ）の使用である。これは、トレッドゴム組成物の低タイヤトレッド温度での低歪（低い動的伸び）時に低剛性（低い貯蔵弾性率Ｇ’特性）を促進しつつ、高タイヤトレッド温度で高いトレッドゴム剛性（高い貯蔵弾性率Ｇ’特性）も実質的に維持するためのものである。
【００１２】
本発明の追加の重要側面は、タイヤトレッドゴム組成物のための補強フィラーとして、相当含量の小粒径ゴム補強カーボンブラックの使用である。
一側面において、本発明のためのスチレン／ブタジエンエラストマーの選択は、約１０℃未満の温度におけるタイヤ荷重及び／又はトレッド撓み下でのトレッドゴムの亀裂に対する抵抗性を促進しながら、なおトレッドの所望のドライトラクションも促進するために提供される。
【００１３】
複数のスチレン／ブタジエンエラストマーは、約−３０℃〜約−５０℃の範囲のＴｇと約３５〜約４５パーセントの範囲の結合スチレン含量を有する乳化重合調製スチレン／ブタジエンエラストマー（Ｅ−ＳＢＲ）と、約−３０℃〜約−５０℃の範囲のＴｇと約３５〜約４５パーセントの範囲の結合スチレン含量を有する溶液（有機）重合調製スチレン／ブタジエンエラストマー（Ｓ−ＳＢＲ−Ａ）と、そして約−３℃〜約−２３℃の範囲のＴｇと約３５〜約４５パーセントの範囲の結合スチレンを有する溶液（有機）重合調製スチレン／ブタジエンエラストマー（Ｓ−ＳＢＲ−Ｂ）を含む。ここで、エラストマーのＴｇは、望ましくは、互いに少なくとも約４℃、望ましくは少なくとも約５℃離れており、Ｓ−ＳＢＲ−ＡのＴｇはＳ−ＳＢＲ−ＢのＴｇから少なくとも１０℃、望ましくは少なくとも２０℃離れている。
【００１４】
一態様において、前記Ｓ−ＳＢＲ−Ａは、ＳＢＲのブタジエン部分を基にして、約１０〜約２０パーセントの範囲のビニル含量を有し、前記Ｓ−ＳＢＲ−Ｂは、約３５〜約４５パーセントの範囲のビニル含量を有し、前記Ｅ−ＳＢＲは、約１０〜約２０パーセントの範囲のビニル含量を有する。
【００１５】
Ｓ−ＳＢＲ−Ａエラストマーを含めることの重要な側面は、それがＳ−ＳＢＲ−Ｂエラストマーより低いＴｇを有するので、Ｓ−ＳＢＲ−ＡのＴｇがＳ−ＳＢＲ−ＢとＥ−ＳＢＲの組合せより低い場合、スチレン／ブタジエンエラストマーの低い複合Ｔｇを有益に促進し、そしてトレッドゴム組成物の低いヒステリシスを促進することによりタイヤ使用中のタイヤトレッドの内部発熱の低減を促進することである。
【００１６】
さらに、ここでは、タイヤトレッドの接地及びタイヤトレッドの広い運転温度範囲にわたるドライトラクションの促進に、少なくとも約３５パーセントという、選択された全エラストマーの高いスチレン含量の相当な貢献が見込まれると考えられている。
【００１７】
ゴム組成物用のカーボンブラック及びシリカフィラー補強剤も注意深く選択され、ビス（３−トリエトキシシリルプロピル）ポリスルフィド及びアルコキシ有機メルカプトシランの少なくとも一つ、望ましくはアルコキシ有機メルカプトシランで予備疎水化された沈降シリカと、小粒径及び高表面積のカーボンブラックとを含む。シリカの処理に使用される当該ビス（３−トリエトキシシリルプロピル）ポリスルフィドは、そのポリスルフィド橋中に平均約２〜約４個の連結硫黄原子を有しうる。
【００１８】
本発明のさらなる重要側面は、少なくとも３種類、望ましくは少なくとも４種類、そして任意にさらには５種類の前記樹脂と、前述のＳ−ＳＢＲ−Ａ、Ｓ−ＳＢＲ−Ｂ及びＥ−ＳＢＲスチレン／ブタジエンエラストマーの組合せと共に、相当含量のゴム補強カーボンブラック及び前記予備疎水化沈降シリカを含む補強フィラーの使用である。
【００１９】
予備疎水化沈降シリカを含めることの重要な貢献は、タイヤトレッドゴム組成物の周囲温度における低い動的伸び時の前述の有益な低剛性を促進することにより、究極の乾燥時タイヤ加速と、これとかみあった周囲大気温度でのタイヤ性能を促進することであると考えられている。また、予備疎水化沈降シリカを含めることは、約５℃〜約１０℃の範囲の比較的低い周囲大気温度及び湿った道路条件におけるタイヤトレッドのかみあったハンドリング性能も促進すると考えられている。
【００２０】
本発明の重要側面は、約２０℃〜約２６℃の範囲の軟化点を有する、すなわち約２３℃で液体又は半液体であるポリエステルフタレート樹脂、約８０℃〜約９０℃の範囲の軟化点を有するスチレン／アルファメチルスチレン樹脂、約７０℃〜約１００℃、望ましくは約８０℃〜約９０℃の範囲の軟化点を有するガムロジン、約９０℃〜約１２０℃の範囲の軟化点を有するクマロンインデン樹脂、及び代替的に約１３０℃〜約１５０℃の範囲の軟化点を有するアルキルフェノールアセチレン樹脂も含む樹脂から選ばれるような樹脂の利用である。
【００２１】
前述の樹脂の組合せ及び予備疎水化シリカと一緒になったスチレン／ブタジエンエラストマー（Ｓ−ＳＢＲ−Ａ、Ｓ−ＳＢＲ−Ｂ及びＥ−ＳＢＲ）の独自組合せは、過去の実践から脱却した、広いタイヤトレッド運転温度範囲にわたって増強されたトラクションとハンドリング能力を備えたタイヤトレッドを促進すると考えられる。
【００２２】
軟化点が離れた樹脂の組合せの重要な貢献は、ここでは、広い温度範囲にわたってゴム組成物のヒステリシス特性を変動させることにより、ゴム組成物内での内部動的発熱を促進し、ひいては広いタイヤトレッド運転温度範囲にわたって地面上のトレッドのトラクションを促進すると考えられている。
【００２３】
歴史的には、当然のことながら、例えば米国特許第６，４６５，５６０号及び５，７２３，５３０号など、様々な目的のために選択的に分散されたＴｇを有する様々なエラストマーを用いたタイヤトレッドがこれまで提案されている。しかしながら、本発明は、ここでは、特に、離れたＴｇを有する前述のＥ−ＳＢＲ、Ｓ−ＳＢＲ−Ａ及びＳ−ＳＢＲ−Ｂエラストマーの組合せと一緒になった独自の樹脂及びフィラー補強剤の選択の使用をよるので、そのようなプラクティスからは著しく脱却していると考えられる。
【００２４】
本発明の記載において、“ゴムコンパウンド”、“硫黄硬化ゴムコンパウンド”又は“ゴム組成物”、“ゴムブレンド”及び“配合ゴム”という用語は、ゴム配合成分と混合されているゴムのことを言うのに互換的に使用される。そのような用語は当業者には周知である。用語“ｐｈｒ”は、従来の慣習通り、１００重量部のゴムあたりの重量部のことを言うのに使用される。
【００２５】
本明細書において、エラストマーのガラス転移温度又はＴｇならびに樹脂の融点についての言及は、当業者に周知の従来手順により、示差走査熱量計（ＤＳＣ）によって１０℃／分の昇温速度で測定された各エラストマーの変曲点ガラス転移温度を表す。
【００２６】
本明細書において樹脂の軟化点についての言及は、ＡＳＴＭ  Ｅ２８−５８Ｔによって測定できるその軟化点のことであり、“環球式”軟化点と言われることもある。
【先行技術文献】
【特許文献】
【００２７】
【特許文献１】米国特許第８，４５９，３１９号
【特許文献２】米国特許第６，４６５，５６０号
【特許文献３】米国特許第５，７２３，５３０号
【発明の概要】
【００２８】
本発明に従って、トレッド走行面を有する外周トレッドを有する空気入りタイヤを提供する。前記トレッドは、１００重量部のゴムあたりの重量部（ｐｈｒ）を基にして、
（Ａ）下記を含む共役ジエン系エラストマー：
（１）約２０〜約７０ｐｈｒの溶液重合調製スチレン／ブタジエンエラストマー（Ｓ−ＳＢＲ−Ａ）（約３５〜約４５パーセントの範囲のスチレン含量と、約−３０℃〜約−５０℃、あるいは約−３０℃〜約−４０℃の範囲のＴｇを有する）、
（２）約２０〜約６０ｐｈｒの溶液重合調製スチレン／ブタジエンエラストマー（Ｓ−ＳＢＲ−Ｂ）（約３５〜約４５パーセントの範囲のスチレン含量と、約−３℃〜約−２３℃、あるいは約−１０℃〜約−１５℃の範囲のＴｇを有する）、及び
（３）約５〜約３０ｐｈｒの水性乳化重合調製スチレン／ブタジエンエラストマー（Ｅ−ＳＢＲ）（約３５〜約４５パーセントの範囲のスチレン含量と、約−３０℃〜約−５０℃、あるいは約−３５℃〜約−４５℃の範囲のＴｇを有する）、
ここで、前記Ｓ−ＳＢＲ−Ａ、Ｓ−ＳＢＲ−Ｂ及びＥ−ＳＢＲの前記Ｔｇは、互いに少なくとも約５℃離れており、前記Ｓ−ＳＢＲ−ＡとＳ−ＳＢＲ−ＢのＴｇは、少なくとも１０℃、望ましくは少なくとも２０℃離れており；そして
（Ｂ）約８〜約３０ｐｈｒの約３〜約５種類、あるいは４種類の下記から選ばれる、個々に約０．５〜約１５ｐｈｒの範囲で存在するトラクション促進樹脂：
（１）ポリエステルフタレート樹脂（約２０℃〜約２６℃の範囲の軟化点を有する）、
（２）スチレン／アルファメチルスチレン樹脂（約８０℃〜約９０℃の範囲の軟化点を有する）、
（３）ガムロジン（約７０℃〜約１００℃の範囲、望ましくは約８０℃〜約９０℃の範囲の軟化点を有する）、
（４）クマロンインデン樹脂（約９０℃〜約１２０℃の範囲の軟化点を有する）、あるいは、
（５）アルキルフェノールアセチレン樹脂（約１３０℃〜約１５０℃の範囲の軟化点を有する）；
（Ｃ）約５０〜約１３０、あるいは８０〜約１２０ｐｈｒのゴム補強フィラーであって、ゴム補強カーボンブラック（約１２５〜約１５０ｃｃ／１００ｇの範囲のＤＢＰ値と共に約１９０〜約２３０ｇ／ｋｇの範囲のヨウ素値を有する）と予備疎水化沈降シリカを含み、ここで、前記ゴム補強カーボンブラック対前記予備疎水化沈降シリカの重量比は約３．５／１〜約１．４／１の範囲であり、そして前記予備疎水化沈降シリカはアルコキシ有機メルカプトシラン及びビス（３−トリアルコキシシリル有機）ポリスルフィド（そのポリスルフィド橋中に平均約２〜約４個の連結硫黄原子を含有する）の少なくとも一つで処理された沈降シリカであるゴム補強フィラー
を含むゴム組成物である。
【００２９】
一態様において、前記Ｓ−ＳＢＲ−Ａは、ＳＢＲのブタジエン部分を基にして、約１０〜約２０パーセントの範囲のビニル含量を有し、前記Ｓ−ＳＢＲ−Ｂは、約３５〜約４５パーセントのビニル含量を有し、前記Ｅ−ＳＢＲは約１０〜約２０パーセントのビニル含量を有する。
【００３０】
示されているように、前記ゴム補強カーボンブラックは、約１２５〜約１５０ｃｃ／１００ｇのＤＢＰ（ジブチルフタレート）吸収値（ＡＳＴＭ  Ｄ２４１４）と共に約１９０〜約２３０ｇ／ｋｇの範囲のヨウ素値（ＡＳＴＭ  Ｄ１５１０）を有する。ゴム補強カーボンブラックの高いヨウ素値は比較的小さい粒径であることを示しているが、高いＤＢＰ値はカーボンブラックが高次構造であることを示している。そのようなゴム補強カーボンブラックの代表例は、例えば、そのＡＳＴＭ規格に従ってＮ１９１である。
【００３１】
５種類の樹脂のうち少なくとも４種類存在するのが一般的に望ましい。それぞれの処方樹脂の量は、上に示したように、望ましくは少なくとも１．５ｐｈｒ、あるいは少なくとも５ｐｈｒで、例えば約０．５〜約１５ｐｈｒの範囲でありうる。そのような樹脂の総量は、該樹脂が、３０℃〜１５０℃の温度範囲におけるそのタンデルタ粘弾性からも分かるように、ゴム組成物のヒステリシスに合理的に影響を及ぼし、従ってトレッドゴムのヒステリシス及びトレッドトラクションに貢献できるように、ゴム組成物中に例えば約８〜約３０ｐｈｒの範囲である。
【００３２】
そのような４種類の樹脂の望ましい組合せは、例えば：
（Ａ）ポリエステルフタレート樹脂（約２３℃の室温で液体、又は半液体と見なされる）、
（Ｂ）スチレン／アルファメチルスチレン樹脂（約８０℃〜約９０℃の範囲の軟化点を有する）、
（Ｃ）ガムロジン（約７０℃〜約１００℃、望ましくは約８０℃〜約９０℃のの範囲軟化点を有する）、
（Ｄ）クマロンインデン樹脂（約９０℃〜約１２０℃の範囲の軟化点を有する）
でありうる。
【００３３】
あるいは、５種類の樹脂の望ましい組合せは：
（Ａ）ポリエステルフタレート樹脂（約２３℃の室温で液体、又は半液体と見なされる）、
（Ｂ）スチレン／アルファメチルスチレン樹脂（約８０℃〜約９０℃の範囲の軟化点を有する）、
（Ｃ）ガムロジン（約７０℃〜約１００℃、望ましくは約８０℃〜約９０℃のの範囲軟化点を有する）、
（Ｄ）クマロンインデン樹脂（約９０℃〜約１２０℃の範囲の軟化点を有する）、及び
（Ｅ）アルキルフェノールアセチレン樹脂（約１３０℃〜約１５０℃の範囲の軟化点を有する）
でありうる。
【００３４】
トレッドトラクションとは、路面でのスキッド（横滑り）に対する抵抗性に対するトレッドの貢献ならびにタイヤのハンドリング、グリップ及びコーナリング性能に対するトレッドの貢献を意味する。
【００３５】
予備疎水化沈降シリカのための合成アモルファスシリカ（例えばゴム補強沈降シリカ）は、一般に、可溶性ケイ酸塩、例えばケイ酸ナトリウムの制御された酸性化によって製造できる。ゴムの補強に使用されるそのような沈降シリカは当業者には周知である。
【００３６】
そのような沈降シリカは、例えば、窒素ガスを用いて測定されたＢＥＴ表面積が、１グラムあたり例えば約４０〜約６００平方メートルの範囲、より通常的には約５０〜約３００平方メートルの範囲でありうる。表面積を測定するＢＥＴ法は、例えば、Ｊｏｕｒｎａｌ  ｏｆ  ｔｈｅ  Ａｍｅｒｉｃａｎ  Ｃｈｅｍｉｃａｌ  Ｓｏｃｉｅｔｙ、第６０巻（３０８ページを含むと理解されている）（１９３８年）に記載されている。
【００３７】
また、沈降シリカは、例えば、約１００〜約３５０ｃｃ／１００ｇの範囲、より通常的には約１５０〜約３００ｃｃ／１００ｇの範囲のジブチルフタレート（ＤＢＰ）吸収値も有しうる。
【００３８】
予備疎水化沈降シリカの例は、制限するつもりはないが、ＰＰＧ  Ｉｎｄｕｓｔｒｉｅｓ社製のＡｇｉｌｏｎＴＭ  ４００及びＡｇｉｌｏｎＴＭ  ４５４と考えられている。
一態様において、前記予備疎水化沈降シリカは、アルコキシ有機メルカプトシランで処理された沈降シリカである。
【００３９】
一態様において、前記予備疎水化沈降シリカは、ビス（３−トリエトキシシリルプロピル）ポリスルフィド（そのポリスルフィド橋中に平均約２〜約４個の連結硫黄原子を含有する）で処理された沈降シリカである。
【００４０】
一態様において、トレッドゴム組成物は、さらに、ビス（３−トリエトキシシリルプロピル）ポリスルフィド（そのポリスルフィド橋中に平均約２〜約４個の連結硫黄原子を含有する）を含むシリカカップラーを含有する。
【００４１】
一態様において、トレッドゴム組成物は、トレッドゴム組成物への添加前に予備疎水化されない沈降シリカも含有する。
当業者であれば、タイヤトレッドのゴム組成物は、ゴム配合分野で一般的に知られている方法によって配合できることは容易に分かるはずである。例えば、様々な硫黄加硫可能成分ゴムを、必要に応じて、様々な添加剤材料、例えば、硬化補助剤、例えば硫黄、活性化剤、遅延剤及び促進剤、加工添加剤、例えばオイル又は液体ポリマー、前述の複数の樹脂、沈降シリカとカップリング剤及びゴム補強カーボンブラック補強フィラー、ならびに可塑剤、フィラー、顔料、ステアリン酸、酸化亜鉛、ワックス、抗酸化剤及びオゾン劣化防止剤、及びしゃく解剤などと混合する。
【００４２】
ゴム組成物の硫黄加硫は硫黄加硫剤の存在下で実施される。適切な硫黄加硫剤の例は、必要に応じて、元素硫黄（遊離硫黄）又は硫黄供与加硫剤、例えばアミンジスルフィド、ポリマー性ポリスルフィド又は硫黄オレフィン付加物などでありうる。通常、硫黄加硫剤はおそらくは元素硫黄である。当業者には公知のように、硫黄加硫剤は、必要に応じて、例えば約０．５〜約８ｐｈｒの範囲、あるいは約１．５〜約２．２５ｐｈｒの範囲の量で使用されうる。
【００４３】
硫黄加硫促進剤及び遅延剤は、典型的には、加硫に要する時間及び／又は温度を制御するため、及び加硫物の性質を改良するために必要に応じて使用される。例えば、一態様において、単一促進剤系、すなわち一次促進剤が使用されうる。従来、一次促進剤は、使用される場合、例えば約０．５〜約２ｐｈｒの範囲の量で使用される。別の態様では、活性化及び加硫物の性質を改良するために、２種類以上の促進剤の組合せが使用されうる。その場合、一次促進剤は必要に応じて一般的により多くの量（０．５〜１ｐｈｒ）で使用でき、二次促進剤は一般的に少量（０．０５〜０．５ｐｈｒ）である。そのような促進剤の組合せは、歴史的に、硫黄硬化ゴムの最終性質に対して相乗効果をもたらすことが観察されており、いずれかの促進剤を単独で使用して製造されたものよりも多少良好であることが多い。さらに、標準的な加工温度にはあまり影響されないが、通常の加硫温度で満足のいく硬化をもたらす遅延作用促進剤を必要に応じて使用することもできる。促進剤の代表例は、例えば、必要に応じて、アミン、ジスルフィド、グアニジン、チオウレア、チアゾール、チウラム、スルフェンアミド、ジチオカルバメート及びキサンテートなどでありうる。多くの場合、一次促進剤はスルフェンアミドでありうる。二次促進剤が使用される場合、二次促進剤は、例えば、グアニジン、ジチオカルバメート又はチウラム化合物であろう。
【００４４】
タイヤは、当業者には容易に明らかな様々な方法によって構築、成形(shaped)、成型(molded)及び硬化できる。
前述のように、課題は、タイヤ使用中にドライトラクションを犠牲にすることなく、そして内部発熱を過度に促進することなく（ゴムのヒステリシスを過度に促進して）、ウェットトラクションを促進するために、特性の組合せを備えたトレッドゴム組成物を提供することであり、課題は、乳化重合により形成されたスチレン／ブタジエンゴム（Ｅ−ＳＢＲ）と溶液重合により形成されたスチレン／ブタジエンゴム（Ｓ−ＳＢＲ−Ａ及びＳ−ＳＢＲ−Ｂ）の組合せと共にトラクション樹脂の組合せを用いて取り組まれる。
【００４５】
そのようなトレッドゴム組成物の所望の標的物理的特性の代表例及び硬化タイヤ性能に及ぼすそれらの影響を以下の表Ａに示す。
【００４６】
【数１】
2018048305.tif 000002
【００４７】
本発明の実施を以下の実施例を参照しながらさらに説明するが、これらの実施例は本発明の範囲の代表であることを意図したものであって、制限を意図したものではない。特に明記しない限り、すべての部及びパーセンテージは重量による。
【実施例】
【００４８】
実施例Ｉ
ゴム組成物を評価するために、エラストマーの組合せ及びトラクション促進樹脂と共に予備疎水化沈降シリカ補強フィラーを含むフィラー補強剤を用いてゴム組成物を製造した。全体的な組成物の配合を表１にまとめた。それらの製造については、密閉式ゴムミキサー内での４つの連続した別個のノンプロダクティブ（ＮＰ１〜ＮＰ４）混合段階（工程）の後、硫黄及び硫黄加硫促進剤を添加するプロダクティブ（ＰＲ）混合段階（工程）を用いた。
【００４９】
【表１】
2018048305.tif 000003
【００５０】
１乳化重合調製スチレン／ブタジエンエラストマー、Ｔｇ約−４０℃、約４０パーセントの結合スチレン含有、Ｔｒｉｎｓｅｏ  Ｃｏｍｐａｎｙ社製；１００重量部のエラストマーあたり３７．５重量部のゴムプロセスオイルを含有する油展エラストマー、表ではエラストマーの重量部で報告されている
２溶液重合調製スチレン／ブタジエンエラストマー（ここではＳ−ＳＢＲ−Ａと呼ばれる）、Ｔｇ約−３４℃、約４０パーセントの結合スチレン含有、Ｔｒｉｎｓｅｏ  Ｃｏｍｐａｎｙ社製ＳＥ  ＳＬＲ４６３０ＴＭ；１００重量部のエラストマーあたり３７．５重量部のゴムプロセスオイルを含有する油展エラストマー、表ではエラストマーの重量部で報告されている
３溶液重合調製スチレン／ブタジエンエラストマー（ここではＳ−ＳＢＲ−Ｂと呼ばれる）、Ｔｇ約−１３℃、約４０パーセントの結合スチレン含有、Ｓｕｍｉｔｏｍｏ  Ｃｈｅｍｉｃａｌ  Ｃｏｍｐａｎｙ社製ＳＥ６２３３ＴＭ；１００重量部のエラストマーあたり３７．５重量部のゴムプロセスオイルを含有することにより油展されているエラストマー、表ではエラストマーの重量部で報告されている
４沈降シリカとして、Ｓｏｌｖａｙ社製ＺｅｏｓｉｌＴＭ  １１６５ＭＰ
５シリカカップリング剤として、ビス（３−トリエトキシシリルプロピル）ポリスルフィド（そのポリスルフィド橋中に約２．２〜約２．６個の範囲の硫黄原子を含有する）を含むＥｖｏｎｉｋ社製Ｓｉ２６６ＴＭカップリング剤のカーボンブラック上複合体（重量比５０／５０）、表では、対照の場合は複合体として、実験ゴム組成物の場合はカーボンブラック担体なしの液体として報告されている
６予備疎水化沈降シリカとして、ＰＰＧ  Ｉｎｄｕｓｔｒｉｅｓ社製ＡｇｉｌｏｎＴＭ  ４００
７ゴム補強カーボンブラックとして、Ｎ１９１（ＡＳＴＭ規格）、報告ＤＢＰ吸収値（ＡＳＴＭ  Ｄ２４１４）約１３４ｃｃ／１００ｇ及びヨウ素値（ＡＳＴＭ  Ｄ１５１０）約２０２ｇ／ｋｇを有する
８ゴムプロセスオイル、微晶質及びパラフィンワックスと２ｐｈｒの加工助剤として、Ｓｔｒｕｋｔｏｌ社製ＷＢ１６
９ステアリン酸、パルミチン酸及びオレイン酸を含む脂肪酸
１０−Ａ樹脂Ａ、ポリエステルフタレート樹脂（報告融点約２３℃を有する）として、Ｈａｌｌｓｔａｒ社製Ｐｌａｓｔｈａｌｌ  Ｐ−９００ＴＭ
１０−Ｂ樹脂Ｂ、スチレン／アルファメチルスチレン樹脂（報告融点約８５℃を有する）として、Ｅａｓｔｍａｎ  Ｃｈｅｍｉｃａｌ社製Ｉｍｐｅｒａ  １５０４ＴＭ
１０−Ｃ樹脂Ｃ、ガムロジン酸樹脂（融点約８５℃を有する）
１０−Ｄ樹脂Ｄ、クマロンインデン樹脂（報告軟化点約１０５℃を有する）として、Ｒｕｅｔｇｅｒｓ社製Ｎｏｖａｒｅｓ  Ｃ１００ＴＭ
１１硫黄硬化促進剤として、スルフェンアミド及びジフェニルグアニジン
ブレンドは、最初に密閉式ゴムミキサーにて連続した４つのノンプロダクティブ（ＮＰ）混合工程のシリーズで混合し、次いで硬化剤が添加されるプロダクティブ混合工程（ＰＲ）で混合物を混合することによって製造される。
【００５１】
製造された実施例Ｉのゴムサンプルを約１６０℃の温度で約１４分間硬化し、様々な物理的性質を表２に報告する。
【００５２】
【表２】
2018048305.tif 000004
【００５３】
０℃におけるタンデルタ特性については、硬化ゴムブレンドのサンプルをＲｈｅｏｍｅｔｒｉｃｓ  ＲＳＡ  III分析機器により試験した。目的は、規定の非常に低い歪、すなわち０．１パーセント歪での張力下、０℃の低温で、硬化ゴムサンプルの印加変形に対する粘弾性応答を測定し、表に報告することであった。タンデルタは、コンパウンドの粘弾性の尺度であり、タイヤトレッドの性能に関連することが観察されている。
【００５４】
貯蔵弾性率（Ｇ’）はＲｕｂｂｅｒ  Ｐｒｏｃｅｓｓ  Ａｎａｌｙｚｅｒ，ＲＰＡ  ３３００により測定された。
表２から、
（Ａ）実験コンパウンドＢは、ドライトラクション、ウェットトラクション、ヒステリシス及びトレッド表面の亀裂抵抗性の予測について、すべての標的実験室予測特性を満たしていた。これに対し、対照コンパウンドは、ウェットトラクションの標的実験室予測特性を満たしていたのみであった。
【００５５】
（Ｂ）実験コンパウンドに使用された特定のエラストマー、フィラー及び樹脂の新規ブレンドは、タイヤ性能の目標を、超高性能タイヤ用のトレッド組成物として適合させることを可能にした。
ことが分かる。
【００５６】
本発明を例示する目的で一定の代表的態様及び詳細を示してきたが、本発明の精神及び範囲から逸脱することなく、その中で多様な変更及び修正が可能であることは当業者には明らかであろう。
【００５７】
［発明の態様］
１．トレッド走行面を有する外周トレッドを有する空気入りタイヤの提供において、前記トレッドは、１００重量部のゴムあたりの重量部（ｐｈｒ）を基にして、
（Ａ）下記を含む共役ジエン系エラストマー：
（１）約２０〜約７０ｐｈｒの溶液重合調製スチレン／ブタジエンエラストマー（Ｓ−ＳＢＲ−Ａ）（約３５〜約４５パーセントの範囲のスチレン含量と、約−３０℃〜約−５０℃の範囲のＴｇを有する）、
（２）約２０〜約６０ｐｈｒの溶液重合調製スチレン／ブタジエンエラストマー（Ｓ−ＳＢＲ−Ｂ）（約３５〜約４５パーセントの範囲のスチレン含量と、約−３℃〜約−２３℃の範囲のＴｇを有する）、及び
（３）約５〜約３０ｐｈｒの水性乳化重合調製スチレン／ブタジエンエラストマー（Ｅ−ＳＢＲ）（約３５〜約４５パーセントの範囲のスチレン含量と、約−３０℃〜約−５０℃の範囲のＴｇを有する）、
ここで、前記Ｓ−ＳＢＲ−Ａ、Ｓ−ＳＢＲ−Ｂ及びＥ−ＳＢＲの前記Ｔｇは、互いに少なくとも約４℃離れており； 
（Ｂ）約８〜約３０ｐｈｒの約３〜約５種類の下記から選ばれる、個々に約０．５〜約１５ｐｈｒの範囲で存在するトラクション促進樹脂：
（１）ポリエステルフタレート樹脂（約２０℃〜約２６℃の範囲の軟化点を有する）、
（２）スチレン／アルファメチルスチレン樹脂（約８０℃〜約９０℃の範囲の軟化点を有する）、
（３）ガムロジン（約７０℃〜約１００℃の範囲、望ましくは約８０℃〜約９０℃の範囲の軟化点を有する）、
（４）クマロンインデン樹脂（約９０℃〜約１２０℃の範囲の軟化点を有する）、あるいは、
（５）アルキルフェノールアセチレン樹脂（約１３０℃〜約１５０℃の範囲の軟化点を有する）；
（Ｃ）約５０〜約１３０ｐｈｒの、ゴム補強カーボンブラックと予備疎水化沈降シリカを含むゴム補強フィラーであって、前記ゴム補強カーボンブラックを約４０〜約１００ｐｈｒ含有し、前記ゴム補強カーボンブラック対前記沈降シリカの重量比は少なくとも約７０／３０であり、前記予備疎水化沈降シリカはアルコキシ有機メルカプトシラン及びビス（３−トリアルコキシシリル有機）ポリスルフィド（そのポリスルフィド橋中に平均約２〜約４個の連結硫黄原子を含有する）の少なくとも一つで処理された沈降シリカであるゴム補強フィラー
を含むゴム組成物であるタイヤ。
【００５８】
２．前記Ｓ−ＳＢＲ−ＡとＳ−ＳＢＲ−Ｂの前記Ｔｇが互いに少なくとも約１０℃離れている、１のタイヤ。
３．前記Ｓ−ＳＢＲ−Ａが、ＳＢＲのブタジエン部分を基にして、約１０〜約２０パーセントの範囲のビニル含量を有し、前記Ｓ−ＳＢＲ−Ｂが、約３５〜約４５パーセントの範囲のビニル含量を有し、前記Ｅ−ＳＢＲが、約１０〜約２０パーセントの範囲のビニル含量を有する、１のタイヤ。
【００５９】
４．前記トラクション樹脂が、前記ポリエステルフタレート樹脂、スチレン／アルファメチルスチレン樹脂、ガムロジン及びクマロンインデン樹脂を含む、１のタイヤ。
５．前記トラクション樹脂が、さらに前記アルキルフェノールアセチレン樹脂を含む、４のタイヤ。
【００６０】
６．前記ゴム補強カーボンブラックが、約１２５〜約１５０ｃｃ／１００ｇのＤＢＰ（ジブチルフタレート）吸収値（ＡＳＴＭ  Ｄ２４１４）と共に約１９０〜約２３０ｇ／ｋｇの範囲のヨウ素値（ＡＳＴＭ  Ｄ１５１０）を有する、１のタイヤ。
【００６１】
７．前記予備疎水化沈降シリカが、アルコキシ有機メルカプトシランで処理された沈降シリカである、１のタイヤ。
８．前記予備疎水化沈降シリカが、ビス（３−トリエトキシシリルプロピル）ポリスルフィド（そのポリスルフィド橋中に平均約２〜約４個の連結硫黄原子を含有する）で処理された沈降シリカである、１のタイヤ。
【００６２】
９．前記トレッドゴム組成物が、さらにビス（３−トリエトキシシリルプロピル）ポリスルフィド（そのポリスルフィド橋中に平均約２〜約４個の連結硫黄原子を含有する）を含むシリカカップラーを含有する、１のタイヤ。
【００６３】
１０．前記トレッドゴム組成物が、さらに予備疎水化沈降シリカではない沈降シリカを含有する、１のタイヤ。
１１．前記トレッドゴム組成物が、さらにビス（３−トリエトキシシリルプロピル）ポリスルフィド（そのポリスルフィド橋中に平均約２〜約４個の連結硫黄原子を含有する）を含むシリカカップラーを含有する、１０のタイヤ。
【００６４】
１２．前記トレッドゴム組成物に関し、
（Ａ）前記トラクション樹脂が、前記ポリエステルフタレート樹脂、スチレン／アルファメチルスチレン樹脂、ガムロジン及びクマロンインデン樹脂を含み、
（Ｂ）前記ゴム補強カーボンブラックが、約１２５〜約１５０ｃｃ／１００ｇのＤＢＰ（ジブチルフタレート）吸収値（ＡＳＴＭ  Ｄ２４１４）と共に約１９０〜約２３０ｇ／ｋｇの範囲のヨウ素値（ＡＳＴＭ  Ｄ１５１０）を有し、そして
（Ｃ）前記予備疎水化沈降シリカが、アルコキシ有機メルカプトシランで処理された沈降シリカである、１のタイヤ。
【００６５】
１３．前記トラクション樹脂が、さらに前記アルキルフェノールアセチレン樹脂を含む、１２のタイヤ。
１４．前記トレッドゴム組成物に関し、
（Ａ）前記トラクション樹脂が、前記ポリエステルフタレート樹脂、スチレン／アルファメチルスチレン樹脂、ガムロジン及びクマロンインデン樹脂を含み、
（Ｂ）前記ゴム補強カーボンブラックが、約１２５〜約１５０ｃｃ／１００ｇのＤＢＰ（ジブチルフタレート）吸収値（ＡＳＴＭ  Ｄ２４１４）と共に約１９０〜約２３０ｇ／ｋｇの範囲のヨウ素値（ＡＳＴＭ  Ｄ１５１０）を有し、
（Ｃ）前記予備疎水化沈降シリカが、アルコキシ有機メルカプトシランで処理された沈降シリカであり、そして
（Ｄ）前記ゴム組成物が、さらにビス（３−トリエトキシシリルプロピル）ポリスルフィド（そのポリスルフィド橋中に平均約２〜約４個の連結硫黄原子を含有する）を含むシリカカップラーを含有する、１のタイヤ。
【００６６】
１５．前記トラクション樹脂が、さらに前記アルキルフェノールアセチレン樹脂を含む、１４のタイヤ。
１６．前記トレッドゴム組成物に関し、
（Ａ）前記トラクション樹脂が、前記ポリエステルフタレート樹脂、スチレン／アルファメチルスチレン樹脂、ガムロジン及びクマロンインデン樹脂を含み、
（Ｂ）前記ゴム補強カーボンブラックが、約１２５〜約１５０ｃｃ／１００ｇのＤＢＰ（ジブチルフタレート）吸収値（ＡＳＴＭ  Ｄ２４１４）と共に約１９０〜約２３０ｇ／ｋｇの範囲のヨウ素値（ＡＳＴＭ  Ｄ１５１０）を有し、
（Ｃ）前記予備疎水化沈降シリカが、アルコキシ有機メルカプトシランで処理された沈降シリカであり、そして
（Ｄ）前記ゴム組成物が、さらに予備疎水化沈降シリカではない沈降シリカを含有する、１のタイヤ。
【００６７】
１７．前記トラクション樹脂が、さらに前記アルキルフェノールアセチレン樹脂を含む、１６のタイヤ。
１８．前記トレッドゴム組成物に関し、
（Ａ）前記トラクション樹脂が、前記ポリエステルフタレート樹脂、スチレン／アルファメチルスチレン樹脂、ガムロジン及びクマロンインデン樹脂を含み、
（Ｂ）前記ゴム補強カーボンブラックが、約１２５〜約１５０ｃｃ／１００ｇのＤＢＰ（ジブチルフタレート）吸収値（ＡＳＴＭ  Ｄ２４１４）と共に約１９０〜約２３０ｇ／ｋｇの範囲のヨウ素値（ＡＳＴＭ  Ｄ１５１０）を有し、
（Ｃ）前記予備疎水化沈降シリカが、アルコキシ有機メルカプトシランで処理された沈降シリカであり、
（Ｄ）前記ゴム組成物が、さらにビス（３−トリエトキシシリルプロピル）ポリスルフィド（そのポリスルフィド橋中に平均約２〜約４個の連結硫黄原子を含有する）を含むシリカカップラーを含有し、そして
（Ｅ）前記ゴム組成物が、さらに予備疎水化沈降シリカではない沈降シリカを含有する、１のタイヤ。
【００６８】
１９．前記トラクション樹脂が、さらに前記アルキルフェノールアセチレン樹脂を含む、１８のタイヤ。
２０．前記Ｓ−ＳＢＲ−ＡとＳ−ＳＢＲ−Ｂの前記Ｔｇが互いに少なくとも約１０℃離れている、１２のタイヤ。
【外国語明細書】
2018048305000001.pdf